Brevet FR2950877A1 — publié le 20110408

STRUCTURE A CAVITE COMPORTANT UNE INTERFACE DE COLLAGE A BASE DE MATERIAU GETTER DESCRIPTION 5 DOMAINE TECHNIQUE L'invention concerne une structure comportant une cavité, par exemple fermée hermétiquement, dans laquelle est disposé un matériau getter permettant de contrôler l'atmosphère régnant 10 dans la cavité, le matériau getter servant également à réaliser une interface de collage entre les éléments formant la cavité. La structure selon l'invention peut notamment être une structure d'encapsulation d'un dispositif microélectronique et/ou nanoélectronique. 15 L'invention concerne également un procédé de réalisation d'une telle structure. ÉTAT DE LA TECHNIQUE ANTÉRIEURE Certains dispositifs microélectroniques et/ou nanoélectroniques tels que ceux de type MEMS 20 (microsystème électromécanique), NEMS (nanosystème électromécanique), MOEMS (microsystème opto- électromécanique), NOEMS (nanosystème optoélectromécanique) ou encore des détecteurs infrarouges, nécessitent pour leur bon fonctionnement d'être 25 enfermés dans une cavité dont l'atmosphère (nature du gaz, pression) est contrôlée. Ces dispositifs sont généralement réalisés collectivement sur un même substrat (wafer) par exemple à base de silicium, puis encapsulés individuellement dans des cavités 2 hermétiques réalisées par report de capots, généralement en silicium, sur le substrat, puis par scellement hermétique des capots avec le substrat. Les techniques de scellement hermétique connues à ce jour sont : le scellement anodique entre un substrat en verre et un capot en silicium, le scellement eutectique métallique, le scellement direct entre deux éléments de silicium, et la thermocompression entre deux éléments métalliques. L'ajout d'un getter en couche mince dans la cavité permet de contrôler notamment la pression régnant dans la cavité. Il est connu de déposer un matériau getter en couche mince à l'intérieur de la cavité, soit à coté du dispositif, soit contre le capot de la cavité comme cela est décrit dans les documents US 6 897 551 B2 et WO 2009/087284 Al. Un matériau getter est un matériau comportant, de façon intrinsèque et/ou de par sa morphologie microscopique ou nanoscopique, des propriétés absorbantes et/ou adsorbantes vis-à-vis de molécules gazeuses, pouvant ainsi réaliser une pompe de gaz chimique lorsque celui-ci est disposé dans un environnement clos. Un tel matériau getter permet donc de contrôler la pression dans la cavité dans laquelle est encapsulé un dispositif microélectronique et/ou nanoélectronique. Des matériaux getter non évaporables sont par exemple des métaux tels que du titane, du zirconium, de l'hafnium, ou encore des alliages métalliques de ces métaux ou de d'autres métaux adaptés. La figure 1 représente un premier exemple d'une structure d'encapsulation 10 comportant un 3 substrat 12 dans lequel est réalisé un dispositif 14. Le dispositif 14 est encapsulé dans une cavité 16 formée entre le substrat 12 et un capot 18 qui sont scellés l'un à l'autre par un cordon de scellement 20. Un matériau getter 22 déposé contre le capot 18 est également disposé dans la cavité 16. La structure d'encapsulation 10 présente deux inconvénients majeurs . - le contrôle de l'herméticité du cordon de 10 scellement 20 après sa fusion qui est difficile à obtenir, - les dimensions du cordon de scellement 20 qui sont difficilement contrôlables car ce cordon risque de s'étaler lors de l'étape de fusion, pouvant 15 provoquer un disfonctionnement du dispositif encapsulé (masse mobile affectée, court-circuit, etc.). La figure 2 représente un second exemple d'une structure d'encapsulation 30 comportant le dispositif 14 encapsulé dans la cavité 16 formée entre 20 le substrat 12 et le capot 18. A la différence de la structure d'encapsulation 10 représentée sur la figure 1 dans laquelle le capot 18 est solidarisé au substrat 12 par l'intermédiaire du cordon de scellement 20, le capot 18 et le substrat 12 de la structure 25 d'encapsulation 30, qui sont à base de silicium, sont scellés directement l'un à l'autre. En plus du matériau getter 22 déposé contre le capot 18, la structure d'encapsulation comporte également, dans la cavité 16, des portions 24 de matériau getter déposées contre le 30 substrat 12. 4 La structure d'encapsulation 30, qui comporte un assemblage direct entre deux éléments à base de silicium, nécessite toutefois des traitements en vue d'améliorer l'adhérence moléculaire à température ambiante avant de consolider l'interface par un traitement thermique. Ces traitements, réalisés par voies sèche et/ou humide, sont peu compatibles avec la présence d'un getter dont ils risquent de réduire significativement la capacité de pompage et donc de limiter la pression minimale accessible par ce type de structure. EXPOSÉ DE L'INVENTION Un but de la présente invention est de proposer une nouvelle structure, par exemple destinée à encapsuler un dispositif, permettant de garantir une forte herméticité au sein d'une cavité formée dans la structure. Pour cela, la présente invention propose une structure comportant au moins une cavité délimitée par au moins un premier substrat et au moins un second substrat solidarisé au premier substrat par l'intermédiaire d'au moins une interface de collage, dans laquelle au moins une portion d'au moins un matériau getter disposée en partie dans la cavité forme également au moins une partie de l'interface de collage. Ainsi, une même portion de matériau getter permet à la fois de former une partie de l'interface de collage ainsi que de former un getter d'absorption et/ou d'adsorption gazeuse au sein de la cavité. De plus, lorsque cette portion de matériau getter est disposée sur le pourtour de la cavité, une grande surface de getter sera d'autant plus facilement accessible. Par rapport à une structure comportant un 5 cordon de scellement, le dimensionnement de la surface de matériau getter exposée à l'intérieur de la cavité permet de contrôler la pression finale régnant dans la cavité. Il est également proposé une structure comportant au moins une cavité fermée hermétiquement et délimitée par au moins un substrat et au moins un capot solidarisé au substrat par l'intermédiaire d'au moins une interface de collage, dans laquelle au moins une portion d'au moins un matériau getter disposée en partie dans la cavité forme également au moins une partie de l'interface de collage. Le second substrat peut former un capot. La cavité peut être fermée hermétiquement. La portion de matériau getter peut être une couche mince, c'est-à-dire avoir une épaisseur inférieure à environ 2 pm. L'interface de collage peut comporter en outre une portion du premier substrat et/ou du second substrat à base d'oxyde et/ou de nitrure et/ou de verre. L'interface de collage peut donc comprendre une portion de matériau getter en contact soit : - avec une autre portion de matériau getter du même type ou différent, 6 - avec une surface (du premier substrat et/ou du second substrat) par exemple oxydée ou nitrurée, ou à base de verre. La portion de matériau getter, appelée première portion de matériau getter, peut être disposée contre le premier substrat ou le second substrat, l'interface de collage pouvant comporter en outre au moins une partie d'une seconde portion d'au moins un matériau getter disposé contre au moins une partie de la première portion de matériau getter, ladite seconde portion de matériau getter pouvant être disposée contre le second substrat lorsque la première portion de matériau getter est disposée contre le premier substrat ou disposée contre le premier substrat lorsque la première portion de matériau getter est disposée contre le second substrat. Ainsi, le scellement, par exemple hermétique, entre le premier substrat et le second substrat peut être obtenu par une solidarisation, par exemple une thermocompression, réalisée entre deux portions de matériaux getter, par exemple métalliques, et peut donc présenter une forte herméticité garantissant un maintien prolongé dans le temps de l'atmosphère obtenue dans la cavité. Ces portions de matériau getter solidarisées l'une à l'autre peuvent être de préférence réalisées toutes les deux en couches minces, par exemple d'une épaisseur comprise entre environ 100 nm et quelques centaines de nanomètres, et présenter une rugosité d'autant plus faible que l'épaisseur et/ou la taille des grains du getter diminuent. 7 La seconde portion de matériau getter peut être une couche mince. Les matériaux getter de la première et de la seconde portions de matériau getter peuvent avoir des températures d'activation thermique différentes. Dans ce cas, la température d'activation thermique de la première portion de matériau getter peut être inférieure à la température d'activation thermique de la seconde portion de matériau getter. Ainsi, les deux portions de matériau getter, s'activant thermiquement à deux températures différentes, permettront d'atteindre un vide plus poussé dans la cavité de la structure que lorsque ces portions sont à base de matériaux getter dont les températures d'activation thermique sont similaires. En effet, la partie de la première portion de getter située à l'intérieure de la cavité sera alors exposée à un budget thermique supérieur à celui nécessaire pour son activation, ce qui pourra conduire à la saturation de ladite couche et donc obtenir un vide plus poussé que dans le cas opposé. La structure peut comporter en outre au moins un premier contact électrique disposé contre et/ou dans le premier substrat, et au moins un second contact électrique disposé contre et/ou dans le second substrat, le premier et le second contacts électriques pouvant être reliés électriquement entre eux au moins par l'intermédiaire des parties de la première et de la seconde portions de matériau getter formant l'interface de collage. Ainsi, les portions de matériaux getter formant l'interface de collage forment également une 8 connexion électrique reliant électriquement des contacts électriques formés à travers la structure. La structure peut comporter en outre un dispositif disposé dans la cavité. Ainsi, la structure forme une structure d'encapsulation de ce dispositif. La structure peut comporter en outre au moins une autre portion d'au moins un matériau getter disposée dans la cavité, par exemple disposée contre le second substrat. Cette autre portion de matériau getter vient ainsi compléter la portion de matériau getter formant l'interface de collage et disposée en partie dans la cavité pour réaliser une absorption et/ou une adsorption gazeuse dans la cavité. La portion de matériau getter peut être disposée contre le premier substrat ou le second substrat par l'intermédiaire d'au moins une première portion d'au moins un matériau, par exemple métallique, apte à modifier la température d'activation thermique de la portion de matériau getter, et/ou, lorsque la structure comporte une seconde portion de matériau getter, la seconde portion de matériau getter peut être disposée respectivement contre le second substrat ou le premier substrat par l'intermédiaire d'au moins une seconde portion d'au moins un matériau, par exemple métallique, apte à modifier la température d'activation thermique de la seconde portion de matériau getter. Ces portions de matériaux d'ajustement de la température d'activation thermique des matériaux getter, qui sont par exemple réalisées à base de cuivre ou d'aluminium, permettent notamment d'abaisser la température d'activation thermique de la ou des portions de 9 matériau getter, limitant ainsi le budget thermique vu par le reste de la structure. De plus, ces portions métalliques d'ajustement de la température d'activation thermique des matériaux getter permettent également d'éliminer les interactions chimiques pouvant intervenir entre le premier substrat, ou le second substrat, et le matériau getter de la première et/ou de la seconde portion de matériau getter. Lorsque des contacts électriques sont formés dans la structure et reliés électriquement entre eux par les portions de matériau getter, on réalisera de préférence des portions électriquement conductrices d'ajustement entre les portions de matériau getter et les contacts électriques. La présente invention concerne également un procédé de réalisation d'une structure comportant au moins les étapes de : - réalisation d'au moins une portion d'au moins un matériau getter contre un premier substrat et/ou un second substrat, - solidarisation du second substrat au premier substrat, formant au moins une cavité fermée hermétiquement et délimitée par le premier substrat et le second substrat, par l'intermédiaire d'au moins une interface de collage formée au moins en partie par la portion de matériau getter, ladite portion de matériau getter étant également disposée en partie dans la cavité. Il est également proposé un procédé de réalisation d'une structure comportant au moins les étapes de : 10 - réalisation d'au moins une portion d'au moins un matériau getter contre un substrat ou un capot, solidarisation du capot au substrat, formant au moins une cavité fermée hermétiquement et délimitée par le substrat et le capot, par l'intermédiaire d'au moins une interface de collage formée au moins en partie par la portion de matériau getter, ladite portion de matériau getter étant également disposée en partie dans la cavité. Le procédé peut comporter en outre, avant l'étape de réalisation de la portion de matériau getter, une étape de réalisation d'au moins un dispositif dans et/ou contre le premier substrat tel qu'il soit disposé dans la cavité après la solidarisation du second substrat au premier substrat. La réalisation de la portion de matériau getter peut comporter au moins une étape de dépôt en couche mince de la portion de matériau getter contre le premier substrat et/ou le second substrat. Le procédé peut comporter en outre, avant l'étape de solidarisation du second substrat au premier substrat, une étape de réalisation d'au moins une seconde portion d'au moins un matériau getter contre le second substrat lorsque l'autre portion de matériau getter, appelée première portion de matériau getter, est disposée contre le premier substrat, ou disposée contre le premier substrat lorsque la première portion de matériau getter est disposée contre le second substrat. 11 La solidarisation du second substrat au premier substrat pouvant comporter la mise en oeuvre d'au moins une étape de thermocompression d'au moins une partie de la première portion de matériau getter contre au moins une partie de la seconde portion de matériau getter. La solidarisation du second substrat au premier substrat peut comporter la mise en oeuvre d'un collage par adhésion moléculaire d'au moins une partie de la première portion de matériau getter contre au moins une partie de la seconde portion de matériau getter. Dans ce cas, le procédé peut comporter en outre, après la réalisation du collage moléculaire, une étape de consolidation par traitement thermique dudit collage moléculaire, permettant d'améliorer l'adhésion par collage moléculaire sans perturber le matériau getter. Les dépôts de la première et de la seconde portion de matériau getter peuvent être réalisés de préférence sur une faible épaisseur (par exemple égale à environ 100 nm, ou inférieure à environ 2 pm) par dépôt par PVD (dépôt physique en phase vapeur), par exemple par pulvérisation cathodique ou évaporation, afin que les portions de matériau getter présentent une faible rugosité. L'étape de réalisation de la première ou de la seconde portion de matériau getter contre le second substrat peut former également au moins une autre portion de matériau getter contre le second substrat 12 telle qu'elle soit disposée dans la cavité après la solidarisation du second substrat au premier substrat. Le procédé peut comporter en outre avant l'étape de solidarisation du second substrat au premier substrat et après les étapes de réalisation de la première et de la seconde portions de matériau getter, une étape d'oxydation et/ou de nitruration de la première et/ou de la seconde portions de matériau getter pouvant être mise en oeuvre sous atmosphère sèche de dioxygène et/ou de diazote, pouvant former des couches de protection à base d'oxyde et/ou de nitrure de la première et/ou de la seconde portion de matériau getter, lesdites couches de protection pouvant être supprimées lors de la mise en oeuvre de l'étape de solidarisation. Ces couches de protection permettent ainsi d'exposer les portions de matériau getter à l'air ambiant sans que celles-ci soit oxydées ou contaminées par l'air ou la vapeur d'eau présente dans l'air. Lors de l'assemblage réalisé à une température supérieure ou égale à la température d'activation du matériau getter dont la température d'activation est la plus élevée, par exemple comprise entre environ 300°C et 450°C, les portions de matériau getter absorbent ensuite leur couche de protection, supprimant ainsi toute résistance de contact liée à la présence de cette couche de protection à base d'oxyde et/ou de nitrure (particulièrement avantageux lorsque les portions de matériau getter relient électriquement des contacts électriques entre eux). La thermocompression réalisée entre les portions de matériaux getter peut donc se faire lorsque les couches de protection sont éliminées 13 par l'action de la pression appliquée entre les portions de matériau getter ainsi que de la température à laquelle sont soumises les portions de matériau getter. L'étape d'oxydation et/ou de nitruration peut être mise en oeuvre par exemple juste après le dépôt du getter et dans la même machine de façon à éviter l'exposition du matériau getter à l'air ambiant. Pour un getter déposé par exemple selon un procédé de dépôt par PVD, le traitement peut être réalisé à une pression partielle de gaz (oxygène ou azote) compatible avec la machine de dépôt, soit à une pression supérieure ou égale à environ 10-2 mbar, ou comprise entre environ 1000 mbar et 10-2 mbar, et/ou à une température comprise entre environ 50°C et 120°C et/ou pendant une durée comprise entre environ 1 mn et 10 mn. Le paramètre prépondérant pour réaliser cette protection peut être la température, la pression pouvant varier dans une large gamme comprise entre environ 1000 mbar et 10-3 mbar. Le procédé peut comporter en outre, entre l'étape d'oxydation et/ou de nitruration et l'étape de solidarisation, la mise en oeuvre d'une étape de traitement thermique, par exemple de désorption, de la première et/ou de la seconde portion de matériau getter à une température inférieure d'environ 50°C à 150°C par rapport à la température d'activation de la portion de matériau getter dont la température d'activation est la plus basse, et sous vide secondaire. La première et la seconde portions de matériau getter peuvent être réalisées respectivement 14 contre au moins un premier et un second contacts électriques, l'un des premier et second contacts électriques pouvant être disposé contre et/ou dans le premier substrat et l'autre des premier et second contacts électriques pouvant être disposé contre et/ou dans le second substrat, et dans lequel l'étape de solidarisation peut relier électriquement les premier et second contacts électriques entre eux par l'intermédiaire de la première et de la seconde portions de matériau getter. Le procédé peut comporter en outre, avant l'étape de réalisation de la portion de matériau getter, une étape de réalisation d'au moins une première portion d'au moins un matériau, par exemple métallique, apte à modifier la température d'activation thermique de la portion de matériau getter, contre le premier substrat ou le second substrat, la portion de matériau getter pouvant être réalisée au moins sur la première portion dudit matériau, et/ou, lorsque le procédé comporte une étape de réalisation d'une seconde portion de matériau getter, ledit procédé peut comporter en outre, avant l'étape de réalisation de la seconde portion de matériau getter, une étape de réalisation d'au moins une seconde portion d'au moins un matériau, par exemple métallique, apte à modifier la température d'activation thermique de la seconde portion de matériau getter, respectivement contre le second substrat ou le premier substrat, la seconde portion de matériau getter pouvant être réalisée au moins sur la seconde portion métallique. Il pourra être avantageux, pour réaliser ce ou ces portions de 15 matériaux d'ajustement de la température d'activation, d'utiliser un matériau ductile et/ou à faible module d' Young de façon à profiter de sa souplesse qui pourra éventuellement réduire la rugosité du matériau getter et/ou accommoder les contraintes mécaniques résiduelles provoquées par l'assemblage en température. Le procédé peut comporter en outre, après la solidarisation du second substrat au premier substrat, une ou plusieurs étapes d'activation thermique du ou des matériaux getter disposés dans la cavité. BRÈVE DESCRIPTION DES DESSINS La présente invention sera mieux comprise à la lecture de la description d'exemples de réalisation donnés à titre purement indicatif et nullement limitatif en faisant référence aux dessins annexés sur lesquels : - les figures 1 et 2 représentent des structures d'encapsulation de dispositifs de l'art antérieur, - les figures 3 et 4 représentent des structures, par exemple destinées à former des structures d'encapsulation de dispositifs, objets de la présente invention, respectivement selon un premier et un second mode de réalisation, - les figures 5A et 5B représentent des étapes d'un procédé de réalisation d'une structure, également objet de la présente invention, selon un mode de réalisation particulier, 16 - la figure 6 représente une structure, objet de la présente invention, selon un troisième mode de réalisation. Des parties identiques, similaires ou équivalentes des différentes figures décrites ci-après portent les mêmes références numériques de façon à faciliter le passage d'une figure à l'autre. Les différentes parties représentées sur les figures ne le sont pas nécessairement selon une échelle uniforme, pour rendre les figures plus lisibles. Les différentes possibilités (variantes et modes de réalisation) doivent être comprises comme n'étant pas exclusives les unes des autres et peuvent se combiner entre elles. EXPOSÉ DÉTAILLÉ DE MODES DE RÉALISATION PARTICULIERS On se réfère tout d'abord à la figure 3 qui représente une structure 100, servant ici de structure d'encapsulation d'un dispositif 104, selon un premier mode de réalisation. La structure 100 comporte un premier substrat 102, par exemple à base de semi-conducteur tel que du silicium, sur lequel est réalisé le dispositif microélectronique et/ou nanoélectronique 104, par exemple de type MEMS, NEMS, MOEMS, NOEMS, ou un détecteur infrarouge, par exemple de type microbolomètre. Le dispositif 104 est encapsulé dans une cavité 106 formée entre le substrat 102 et un second substrat 108, également à base de semi- conducteur tel que du silicium, formant ici un capot. 17 La solidarisation entre le second substrat 108 et le premier substrat 102 est réalisée par l'intermédiaire d'une partie 114 d'une première portion de matériau getter 110 déposée sur le premier substrat 102, tout autour du dispositif 104, et d'une seconde portion de matériau getter 112 déposée contre le second substrat 108. Les première et seconde portions de matériau getter 110 et 112 ont par exemple une épaisseur comprise entre environ 100 nm et 2 pm et sont à base d'un ou plusieurs matériaux métalliques, par exemple du titane et/ou du zirconium et/ou du vanadium et/ou d'un tout autre métal présentant des propriétés d'absorption et/ d'adsorption gazeuse. L'interface de collage entre le premier substrat 102 et le second substrat 108 est donc formée par ces portions 110, 112 de matériau getter qui ont été thermo-compressées l'une contre l'autre. Les portions 110, 112 de matériau getter sont réalisées ici sous forme de couche mince, ces portions ayant donc une épaisseur inférieure ou égale à environ 2 pm. De plus, ces portions 110 et 112 de matériau getter sont ici déposées par PVD (dépôt physique en phase vapeur), par exemple par pulvérisation cathodique ou par évaporation, ce qui confère à ces portions 110 et 112 une faible rugosité, les rendant ainsi compatibles avec la thermocompression réalisée entre ces portions 110 et 112. Sur la figure 3, on voit qu'une première partie 114 de la première portion 110 de matériau getter forme, avec la seconde portion 112 de matériau 18 getter, l'interface de collage entre le premier substrat 102 et le second substrat 108, et qu'une seconde partie 116 de la première portion 110, qui est disposée dans la cavité 106, ne forme pas l'interface de collage. Ainsi, la première portion 110 de matériau getter sert donc à la fois à former l'interface de collage entre le premier substrat 102 et le second substrat 108, ainsi que de matériau getter proprement dit, c'est-à-dire à réaliser une absorption et/ou une adsorption gazeuse dans la cavité 106, permettant de contrôler l'atmosphère dans cette cavité 106. Ce rôle d'absorption et/ou d'adsorption gazeuse rempli par la seconde partie 116 de la première portion 110 de matériau getter est également rempli par une portion 118 de matériau getter disposée contre le second substrat 118, dans la cavité 106 et en regard du dispositif 104, le matériau de cette portion 118 étant par exemple le même que celui de la seconde portion 112 de matériau getter. Il est possible que les matériaux getter des portions 110 et 112 soient de même nature ou non. De plus, il est possible que les matériaux getter des portions 110 et 112 présentent la même température d'activation thermique. Toutefois, on choisit des préférences ces matériaux getter tels que leurs températures d'activation thermique soient différentes. De plus, on choisira de préférence ces matériaux getter tels que le getter comportant la température d'activation thermique est la moins élevée soit le matériau getter de la portion comportant une partie disposée dans la cavité, c'est-à-dire la première 19 portion 110 sur l'exemple de la figure 3, ce qui permettra d'obtenir dans la cavité 106 un vide plus poussé que dans le cas inverse (matériau getter de la portion 110 ayant une température d'activation thermique supérieure à la température d'activation thermique du matériau getter de la portion 112) ou dans le cas où les deux portions 110 et 112 de matériaux getter ont une même température d'activation thermique. La température d'activation thermique des matériaux getter est par exemple égale à environ 450°C lorsque les portions 110 et 112 sont à base de titane. Dans une variante de réalisation, il est possible que les portions de matériau getter 110 et 112 ne soient pas disposées directement contre le premier substrat 104 et le second substrat 108, mais que des portions métalliques d'ajustement de la température d'activation thermique des matériaux getter soient disposées entre ces portions 110, 112 et le premier substrat 102 et le second substrat 108. Ces portions métalliques, par exemple à base de Cu et/ou de Ni et/ou de Pt et/ou d'Ag et/ou de Ru et/ou de Cr et/ou d'Au et/ou d'Al, permettent de moduler la température à laquelle les portions 110, 112 de matériaux getter réagissent avec l'atmosphère de la cavité 106. Ainsi, il est possible d'abaisser les températures d'activation thermiques des portions 110 et 112 telles qu'elles soient par exemple comprises entre environ 275°C et 425°C en fonction de la nature du métal des portions métalliques d'ajustement et de la nature des matériaux getter. 20 L'épaisseur de ces portions métalliques est par exemple comprise entre environ 50 nm et 500 nm. Ces portions métalliques d'ajustement peuvent avoir un coefficient de dilatation thermique compris entre environ 5.10-6/°C et 23.10-6/°C et un rapport entre leur température d'élaboration (température à laquelle ces portions sont déposées) et leur température de fusion compris sensiblement entre environ 0,1 et 0,3. Les portions métalliques d'ajustement sont par exemple déposées par évaporation. D'autres caractéristiques relatives à ces portions d'ajustement sont décrites dans le document WO 2009/087284. La figure 4 représente une structure 200, formant ici une structure d'encapsulation du dispositif 104, selon un second mode de réalisation. Par rapport à la structure d'encapsulation 100 représentée sur la figure 3, la structure d'encapsulation 200 comporte des contacts électriques 202 formés dans le premier substrat 102 ainsi que des contacts électriques 204 disposés sur une face 206 du second substrat 108 formant une paroi de la cavité 106. Les contacts électriques 202 et 204 sont reliés électriquement entre eux par l'intermédiaire des portions 110 et 112 de matériaux getter qui sont à base de métal. Ainsi, les portions 110 et 112 servent à la fois à réaliser le scellement hermétique entre le second substrat 108 et le premier substrat 102 mais également à relier électriquement entre eux les contacts électriques 110 et 112. De plus, la seconde partie 116 de la première portion 110 de matériau getter sert également, comme dans la structure d'encapsulation 100, à absorber et/ou 21 adsorber les gaz présents dans la cavité 106. Enfin, par rapport à la structure d'encapsulation 100, la structure d'encapsulation 200 ne comporte pas le matériau getter 118. Dans une variante, il est possible de réaliser, préalablement au scellement entre les portions 110 et 112 de matériaux getter, un traitement des matériaux getter des portions 110 et 112 afin qu'ils soient protégés de l'air ambiant, et notamment de la vapeur d'eau. Pour cela, on injecte du dioxygène sec (02) et/ou du diazote sec (N2) in-situ, c'est-à-dire dans la chambre de dépôt des matériaux getter, à une température comprise entre environ 50°C et 120°C, et par exemple égale à environ 100°C, la pression régnant dans la chambre de dépôt étant par exemple comprise entre environ 1000 mbar et quelques 10-3 mbar. En plaçant le matériau getter en présence de dioxygène sec et/ou de diazote sec pendant une durée de quelques minutes, par exemple comprise entre environ 1 mn et 10 mn, on réalise une oxydation et/ou une nitruration par voie sèche des matériaux getter des portions 110 et 112, formant une couche de protection à base d'oxyde et/ou de nitrure en surface des matériaux getter. La couche de protection ainsi formée permet, en cas d'exposition ultérieure du matériau getter à l'air ambiant, de le protéger des altérations chimiques pouvant être causées par les gaz présents notamment dans l'air ambiant car ces gaz sont alors absorbés et/ou adsorbés par la couche de protection sans polluer le matériau getter. Il est donc possible de stocker le premier substrat 102 et le second substrat 108 à l'air 22 ambiant avant de les sceller hermétiquement entre eux. Les autres variantes précédemment décrites en liaison avec le premier mode de réalisation (portions métalliques d'ajustement de la température d'activation thermique des matériaux getter, matériaux getter comportant des températures d'activation thermique différentes ou non) peuvent s'appliquer à ce second mode de réalisation. On décrit maintenant en liaison avec les figures 5A et 5B les étapes d'un procédé de réalisation de la structure d'encapsulation 100. Comme représenté sur la figure 5A, on réalise tout d'abord le second substrat 108 à base de semi-conducteur, par exemple du silicium, dans lequel on réalise un creux 101 qui formera au moins une partie de la cavité 106. Une couche mince de matériau getter est alors déposée sur le second substrat 108 par exemple par un dépôt PVD, puis mise en forme, par exemple par photolithographie et gravure, pour former la seconde portion de matériau getter 112 autour du creux 101 ainsi que la portion 118, disposée dans le creux 101 et destinée à faire face au dispositif 104. Dans une variante de réalisation, notamment lorsque le second substrat présente une topologie importante, la seconde portion 112 ainsi que la portion 118 pourront être réalisées directement par un dépôt lift-off (dépôt à travers un masque sacrificiel réalisé sur le second substrat 108) ou par un dépôt à travers un pochoir. On réalise ensuite, sur le premier substrat 102 dans lequel le dispositif 104 est réalisé, le dépôt de la première portion 110 de matériau getter, autour 23 du dispositif 104. Cette première portion 110 de matériau getter pourra être réalisée par la mise en oeuvre de techniques analogues à celles précédemment décrites pour la réalisation de la seconde portion 112 de matériau getter. Dans une variante, il est possible de réaliser tout d'abord des portions métalliques d'ajustement de la température d'activation thermique sur le premier substrat et/ou le second substrat, par exemple par un dépôt, une photolithographie et une gravure, puis de réaliser sur ces portions métalliques d'ajustement les portions de matériaux getter. Il est aussi avantageux de déposer successivement les portions métalliques et les matériaux getters, puis par photolithographie et gravure de les mettre en forme. L'assemblage entre le premier substrat 102 et le second substrat 108 est ensuite réalisé par exemple dans une enceinte de scellement permettant de contrôler l'atmosphère à l'intérieur de l'enceinte et d'exercer une pression sur le premier substrat 102 et le second substrat 108 tout en les chauffant, ce qui permet d'obtenir une liaison par diffusion entre les portions 110 et 112 de matériau getter, scellant hermétiquement le second substrat 108 au premier substrat 102. On obtient alors la structure d'encapsulation 100 représentée sur la figure 3. La réalisation de la structure d'encapsulation 200 représentée sur la figure 4 peut comporter la mise en oeuvre d'étapes similaires à celles décrites ci-dessus pour la réalisation de la structure d'encapsulation 100. 24 Lorsqu'une couche de protection à base d'oxyde et/ou de nitrure est réalisée sur les portions 110 et 112 de matériaux getter préalablement à l'assemblage du second substrat 108 au premier substrat 102, et si le premier substrat 102 et/ou le second substrat 108 ont été exposés à l'air ambiant, on réalise, préalablement au scellement hermétique du second substrat 108 au premier substrat 102, un traitement thermique sous vide secondaire, par exemple réalisé à une température égale à environ 150°C, ou plus généralement inférieure d'environ 50°C à 150°C par rapport à la température d'activation du getter dont la température d'activation est la plus basse, pendant une durée comprise entre environ 10 mn et 30 mn, afin de désorber les gaz adsorbés et/ou absorbés par la couche de protection. Ensuite, lors du scellement, les couches de protection disparaissent sous l'effet de la pression exercée entre les portions 110 et 112 et de la température, puis une liaison métal / métal se forme alors par diffusion entre les portions 110 et 112, fermant hermétiquement la cavité 106. On décrit maintenant, en liaison avec la figure 6, une structure 300 obtenue par l'assemblage en trois dimensions de trois substrats comportant des composants microélectroniques et/ou nanoélectroniques (par exemple du type CMOS, des capteurs, ...) référencés 40, 50 et 60. Chacun des trois substrats 40, 50 et 60 comporte des nias, ou contacts électriques, respectivement référencés 80, 82 et 84 et reliés électriquement entre eux par des couches de matériaux getter 110a, 110b et 112a, 112b servant également à 25 solidariser les substrats 40, 50 et 60 entre eux. Le premier substrat 40 forme ici un socle de la structure 300 et sert également de poignée de la structure 300. Le premier substrat 40 est par exemple un substrat comportant des dispositifs de type CMOS servant par exemple à piloter un ou plusieurs capteurs qui lui sont rapportés, par exemple par les substrats 50 et/ou 60. Les substrats 50 et 60 peuvent par exemple être réduits en épaisseur de façon à pouvoir récupérer plus facilement les contacts électriques traversant. Des cavités 302 et 304 sont formées respectivement entre les substrats 40 et 50 et entre les substrats 50 et 60. De plus, des parties 111a, 111b des couches de matériau getter 110a, 110b sont disposées à l'intérieur de la cavité 302. Les matériaux getter 110a, 110b, 112a et 112b peuvent être de même nature ou non. Il est par exemple possible que les couches de matériau getter 110a, 110b aient une température d'activation différente de celle des couches de matériau getter 112a, 112b. De plus, afin d'ajuster les scellements réalisés en fonction de la température maximale admissible par les substrats empilés mais également de contrôler la résistance électrique des interconnexions obtenus par scellement, il est possible d'ajouter à la structure 300 une ou plusieurs sous-couches d'ajustement telles que décrites dans le document WO 2009/087284 Al. Par exemple, si le substrat 60 est sensible à la température, on choisit de préférence un getter activable à basse température pour réaliser l'assemblage avec le reste de la structure 300. On peut 26 ainsi imaginer de réaliser une structure comportant une pluralité de substrats reliés électriquement entre eux. Lorsque la structure 300 comporte une ou plusieurs sous-couches d'ajustement, la structure 300 peut être réalisée à partir de matériaux getter dont la température d'activation décroit au fur et à mesure que l'on s'éloigne du socle (premier substrat 40), protégeant ainsi les composants supérieurs d'une température excessive, ou l'inverse, accroissant ainsi la diffusion dans les getters de plus basse température d'activation, augmentant ainsi la solidité de la liaison métal-métal. On décrit maintenant un exemple de procédé de réalisation de la structure 300. On réalise tout d'abord les dépôts des couches de matériau getter 110a, 110b sur les substrats 40 et 50. Les couches de matériau getter 110a, 110b sont alors mises en forme par photolithographie et gravure de chacune de ces couches. Les substrats 40 et 50 sont ensuite solidarisés l'un à l'autre. Le substrat 50 est alors aminci et poli à une épaisseur compatible avec une technologie dite de via traversant (« Trough Silicon Via » en anglais, ou TSV) permettant de connecter le via 80 au via 82. Ces étapes sont ensuite répétées afin de solidariser le substrat 60 avec le substrat 50 par l'intermédiaire des couches de matériau getter 112a, 112b, reliant ainsi les vias 80 aux vias 84. Il est ainsi possible d'empiler une pluralité de substrats et obtenir une connexion électrique entre tous les substrats et/ou 27 faire ressortir les contacts électriques de part et d'autre de l'assemblage final. Dans une variante de la structure 300, il est possible que l'assemblage entre les composants ne soit pas réalisé par deux couches de matériaux getter, mais par une couche de matériau getter et une couche d'oxyde et/ou de nitrure. Pour cela, on dépose la couche de matériau getter 110a sur le substrat 40, cette couche de matériau getter étant ensuite mise en forme par des étapes de photolithographie et de gravure. On réalise ensuite une oxydation de la face arrière du substrat 50, puis une solidarisation de la couche de matériau getter 110 avec la face arrière oxydée du substrat 50. Le substrat 50 est ensuite aminci et poli à une épaisseur compatible avec une technologie TSV permettant de connecter le via 80 au via 82. La couche d'oxyde sert également de couche d'arrêt lors de la gravure du silicium pour former le via traversant 82. L'assemblage du substrat 60 au substrat 50 est alors réalisé de manière analogue à l'assemblage du substrat 50 au substrat 40, reliant ainsi les vias 80 aux vias 84. Par rapport aux structures de l'art antérieur, lors de la réalisation de la structure 300, l'étape de solidarisation peut se faire à l'échelle du wafer, sans faire appel à une brasure ou tout autre procédé nécessitant de passer par une phase liquide. Il est ainsi possible de solidariser une pluralité de substrats sans avoir à se soucier de la fusion des brasures. Dans ce cas, l'augmentation du budget thermique permet de consolider la structure 300. De plus, le choix des matériaux getter permet d'ajuster la température de solidarisation d'un substrat sur la structure 300 déjà réalisée, mais aussi la conductivité électrique du matériau getter. Enfin, la solidarisation ainsi réalisée, suivie d'une étape d'amincissement et/ou de polissage du dernier substrat, permet de mettre en oeuvre des étapes ultérieures, comme par exemple la construction d'un microdispositif. Il est donc possible de réaliser un empilement en trois dimensions de structures analogues telles que des substrat, et/ou de composants microélectroniques, en vue de réaliser un dispositif présentant une pluralité de fonctions par exemple pour une surface équivalente à celle d'un seul composant.15 REVENDICATIONS1. Structure (100, 200, 300) comportant au moins une cavité (106, 302) délimitée par au moins un premier substrat (40, 102) et au moins un second substrat (50, 108) solidarisé au premier substrat (40, 102) par l'intermédiaire d'au moins une interface de collage (110a, 110b, 112, 114), dans laquelle au moins une portion (110, 110a) d'au moins un matériau getter disposée en partie (116, 111a) dans la cavité (106, 302) forme également au moins une partie de l'interface de collage (110a, 112, 114). 2. Structure (100, 200) selon la revendication 1, dans laquelle le second substrat (108) forme un capot. 3. Structure (100, 200) selon l'une des revendications précédentes, dans laquelle la cavité (106) est fermée hermétiquement. 4. Structure (100, 200) selon l'une des revendications précédentes, dans laquelle la portion (110) de matériau getter est une couche mince. 5. Structure (100, 200) selon l'une des revendications précédentes, dans laquelle l'interface de collage comporte en outre une portion du premier substrat (102) et/ou du second substrat (108) à base d'oxyde et/ou de nitrure et/ou de verre. 30 6. Structure (100, 200, 300) selon l'une des revendications 1 à 4, dans laquelle la portion (110, 110a) de matériau getter, appelée première portion de matériau getter, est disposée contre le premier substrat (40, 102) ou le second substrat (50, 108), l'interface de collage (110a, 110b, 112, 114) comportant en outre au moins une partie d'une seconde portion (110b, 112) d'au moins un matériau getter disposée contre au moins une partie (114) de la première portion (110, 110a) de matériau getter, ladite seconde portion (110b, 112) de matériau getter étant disposée contre le second substrat (50, 108) lorsque la première portion (110, 110a) de matériau getter est disposée contre le premier substrat (40, 102) ou disposée contre le premier substrat (40, 102) lorsque la première portion (110, 110a) de matériau getter est disposée contre le second substrat (50, 108). 7. Structure (100, 200) selon la revendication 6, dans laquelle la seconde portion (112) de matériau getter est une couche mince. 8. Structure (100, 200) selon l'une des revendications 6 ou 7, dans laquelle les matériaux getter de la première (110) et de la seconde (112) portions de matériau getter ont des températures d'activation thermique différentes. 9. Structure (100, 200) selon la revendication 8, dans laquelle la température d'activation thermique de la première portion (110) de 31 matériau getter est inférieure à la température d'activation thermique de la seconde portion (112) de matériau getter. 10. Structure (200, 300) selon l'une des revendications 6 à 9, comportant en outre au moins un premier contact électrique (80, 202) disposé contre et/ou dans le premier substrat (40, 102), et au moins un second contact électrique (82, 204) disposé contre et/ou dans le second substrat (50, 108), les premier (202) et second (204) contacts électriques étant reliés électriquement entre eux au moins par l'intermédiaire des parties de la première (110, 110a) et de la seconde (112, 110b) portions de matériau getter formant l'interface de collage (110a, 110b, 112, 114). 11. Structure (100, 200) selon l'une des revendications précédentes, comportant en outre un dispositif (104) disposé dans la cavité (106). 12. Structure (100) selon l'une des revendications précédentes, comportant en outre au moins une autre portion (118) d'au moins un matériau getter disposée dans la cavité (106). 25 13. Structure (100, 200, 300) selon l'une des revendications précédentes, dans laquelle la portion (110, 110a) de matériau getter est disposée contre le premier substrat (40, 102) ou le second 30 substrat (50, 108) par l'intermédiaire d'au moins une première portion d'au moins un matériau apte à modifier20 32 la température d'activation thermique de la portion (110, 110a) de matériau getter, et/ou, lorsque la structure (100, 200, 300) comporte une seconde portion (110b, 112) de matériau getter, la seconde portion (110b, 112) de matériau getter est disposée respectivement contre le second substrat (50, 108) ou le premier substrat (40, 102) par l'intermédiaire d'au moins une seconde portion d'au moins un matériau apte à modifier la température d'activation thermique de la seconde portion (110b, 112) de matériau getter. 14. Procédé de réalisation d'une structure (100, 200, 300) comportant au moins les étapes de : - réalisation d'au moins une portion (110, 110a) d'au moins un matériau getter contre un premier substrat (40, 102) et/ou un second substrat (50, 108), - solidarisation du second substrat (50, 108) au premier substrat (40, 102), formant au moins une cavité (106, 302) délimitée par le premier substrat (40, 102) et le second substrat (50, 108), par l'intermédiaire d'au moins une interface de collage (110a, 110b, 112, 114) formée au moins en partie par la portion (110, 110a) de matériau getter, ladite portion (110, 110a) de matériau getter étant également disposée en partie (111a, 116) dans la cavité (106). 15. Procédé selon la revendication 14, comportant en outre, avant l'étape de réalisation de la portion (110) de matériau getter, une étape de réalisation d'au moins un dispositif (104) dans et/ou contre le premier substrat (102) tel qu'il soit disposé 33 dans la cavité (106) après la solidarisation du second substrat (108) au premier substrat (102). 16. Procédé selon l'une des revendications 14 ou 15, dans lequel la réalisation de la portion (110) de matériau getter comporte au moins une étape de dépôt en couche mince de la portion (110) de matériau getter contre le premier substrat (102) et/ou le second substrat (108). 17. Procédé selon l'une des revendications 14 à 16, comportant en outre, avant l'étape de solidarisation du second substrat (50, 108) au premier substrat (40, 102), une étape de réalisation d'au moins une seconde portion (110b, 112) d'au moins un matériau getter contre le second substrat (50, 108) lorsque l'autre portion (110, 110a) de matériau getter, appelée première portion de matériau getter, est disposée contre le premier substrat (40, 102), ou disposée contre le premier substrat (40, 102) lorsque la première portion (110, 110a) de matériau getter est disposée contre le second substrat (50, 108). 18. Procédé selon la revendication 17, dans lequel la solidarisation du second substrat (50, 108) au premier substrat (40, 102) comporte la mise en oeuvre d'au moins une étape de thermocompression d'au moins une partie (114) de la première portion (110, 110a) de matériau getter contre au moins une partie de la seconde portion (110b, 112) de matériau getter. 34 19. Procédé selon la revendication 17, dans lequel la solidarisation du second substrat (50, 108) au premier substrat (40, 102) comporte la mise en oeuvre d'un collage par adhésion moléculaire d'au moins une partie (114) de la première portion (110, 110a) de matériau getter contre au moins une partie de la seconde portion (110b, 112) de matériau getter. 20. Procédé selon la revendication 19, comportant en outre, après la réalisation du collage moléculaire, une étape de consolidation par traitement thermique dudit collage moléculaire. 21. Procédé selon l'une des revendications 17 à 20, dans lequel l'étape de réalisation de la première (110) ou de la seconde (112) portion de matériau getter contre le second substrat (108) forme également au moins une autre portion (118) de matériau getter contre le second substrat (108) telle qu'elle soit disposée dans la cavité (106) après la solidarisation du second substrat (108) au premier substrat (102). 22. Procédé selon l'une des revendications 17 à 21, comportant en outre avant l'étape de solidarisation du second substrat (108) au premier substrat (102) et après les étapes de réalisation de la première (110) et de la seconde (112) portions de matériau getter, une étape d'oxydation et/ou de nitruration de la première (110) et/ou de la seconde (112) portions de matériau getter mise en oeuvre sous 35 atmosphère sèche de dioxygène et/ou de diazote, formant des couches de protection à base d'oxyde et/ou de nitrure de la première (110) et/ou de la seconde (112) portions de matériau getter, lesdites couches de protection étant supprimées lors de la mise en oeuvre de l'étape de solidarisation. 23. Procédé selon la revendication 22, dans lequel l'étape d'oxydation et/ou de nitruration est mise en oeuvre à une pression comprise entre environ 1000 mbar et 10-2 mbar et/ou à une température comprise entre environ 50°C et 120°C et/ou pendant une durée comprise entre environ 1 mn et 10 mn. 24. Procédé selon l'une des revendications 22 ou 23, comportant en outre, entre l'étape d'oxydation et/ou de nitruration et l'étape de solidarisation, la mise en oeuvre d'une étape de traitement thermique de la première (110) et/ou de la seconde (112) portions de matériau getter à une température inférieure d'environ 50°C à 150°C par rapport à la température d'activation de la portion de matériau getter dont la température d'activation est la plus basse, et sous vide secondaire. 25. Procédé selon l'une des revendications 17 à 24, dans lequel la première (110, 110a) et la seconde portions (110b, 112) de matériau getter sont réalisées respectivement contre au moins un premier (80, 202) et un second (82, 204) contacts électriques, l'un (80, 202) des premier et second contacts 36 électriques étant disposé contre et/ou dans le premier substrat (40, 102) et l'autre (82, 204) des premier et second contacts électriques étant disposé contre et/ou dans le second substrat (50, 108), et dans lequel l'étape de solidarisation relie électriquement les premier (80, 202) et second (82, 204) contacts électriques entre eux par l'intermédiaire de la première (110, 110a) et de la seconde (110b, 112) portions de matériau getter. 26. Procédé selon l'une des revendications 14 à 25, comportant en outre, avant l'étape de réalisation de la portion (110) de matériau getter, une étape de réalisation d'au moins une première portion d'au moins un matériau apte à modifier la température d'activation thermique de la portion (110) de matériau getter, contre le premier substrat (102) ou le second substrat (108), la portion (110) de matériau getter étant réalisée au moins sur la première portion dudit matériau, et/ou, lorsque le procédé comporte une étape de réalisation d'une seconde portion (112) de matériau getter, ledit procédé comporte en outre, avant l'étape de réalisation de la seconde portion (112) de matériau getter, une étape de réalisation d'au moins une seconde portion d'au moins un matériau apte à modifier la température d'activation thermique de la seconde portion (112) de matériau getter, respectivement contre le second substrat (108) ou le premier substrat (102), la seconde portion (112) de matériau getter étant réalisée au moins sur la seconde portion dudit matériau.37 27. Procédé selon l'une des revendications 14 à 26, comportant en outre, après la solidarisation du second substrat (108) au premier substrat (102), une ou plusieurs étapes d'activation thermique du ou des 5 matériaux getter (116, 118) disposés dans la cavité (106).